(57)【要約】      （修正有）【課題】反りが抑制されつつも、耐衝撃性に優れた化粧パネルを提供する。【解決手段】化粧パネル１００は、表面化粧層１０、緩衝層２０および金属層３０が、この順に積層された構造を有する化粧パネルであって、緩衝層は、繊維基材を含み、金属層は、第１金属層４０と、第２金属層６０と、これらの間に設けられた樹脂芯材層５０と、を有するものである。【選択図】図１
2019142026.tif 000002
【特許請求の範囲】
【請求項１】
表面化粧層、緩衝層および金属層が、この順に積層された構造を有する化粧パネルであって、
前記緩衝層は、繊維基材を含み、
前記金属層は、第１金属層と、第２金属層と、これらの間に設けられた樹脂芯材層と、を有する、化粧パネル。
【請求項２】
請求項１に記載の化粧パネルであって、
前記表面化粧層は、意匠面側に、熱硬化性樹脂層または熱可塑性樹脂層を有する、化粧パネル。
【請求項３】
請求項２に記載の化粧パネルであって、
前記表面化粧層は、意匠面側に、メラミン樹脂層を含む前記熱硬化性樹脂層を有する、化粧パネル。
【請求項４】
請求項１から３のいずれか１項に記載の化粧パネルであって、
前記表面化粧層は、意匠面側と反対側に、熱可塑性エマルジョン樹脂の固形分を担持す表面層基材を有する、化粧パネル。
【請求項５】
請求項１から４のいずれか１項に記載の化粧パネルであって、
前記繊維基材が、ガラスクロスを含む、化粧パネル。
【請求項６】
請求項１から５のいずれか１項に記載の化粧パネルであって、
前記緩衝層は、熱硬化性樹脂を含む、化粧パネル。
【請求項７】
請求項１から６のいずれか１項に記載の化粧パネルであって、
前記第１金属層と前記第２金属層とが、同種の金属層で構成される、化粧パネル。
【請求項８】
請求項１から７のいずれか１項に記載の化粧パネルであって、
前記第１金属層と前記第２金属層とが、アルミニウム層である、化粧パネル。
【請求項９】
請求項１から８のいずれか１項に記載の化粧パネルであって、
前記第１金属層および前記第２金属層のそれぞれの厚みは、０．１ｍｍ以上である、化粧パネル。
【請求項１０】
請求項１から９のいずれか１項に記載の化粧パネルであって、
当該化粧パネル全体の厚みが、１．０ｍｍ以上３０ｍｍ以下である、化粧パネル。
【請求項１１】
請求項１から１０のいずれか１項に記載の化粧パネルであって、
前記樹脂芯材層が、熱可塑性樹脂または熱硬化性樹脂で構成される、化粧パネル。
【請求項１２】
請求項１から１１のいずれか１項に記載の化粧パネルであって、
前記樹脂芯材層が、ソリッド芯材を含む、化粧パネル。
【請求項１３】
請求項１から１２のいずれか１項に記載の化粧パネルであって、
前記表面化粧層、前記緩衝層、前記金属層、前記緩衝層、前記表面化粧層が、この順に積層された構造を有する、化粧パネル。
【発明の詳細な説明】
【技術分野】
【０００１】
本発明は、化粧パネルに関する。
【背景技術】
【０００２】
これまでの化粧パネルの技術分野においては、諸特性を付与する観点から、様々な機能層を積層するような開発が行われてきている。この種の技術としては、例えば、特許文献１に記載の技術が挙げられる。同文献によれば、ポリエチレン樹脂と水酸化アルミニウムとを含む混合樹脂層を金属板で挟み込んだ複合パネルに、耐候性樹脂層やフッ素樹脂層を積層する化粧パネルが記載されている。
【先行技術文献】
【特許文献】
【０００３】
【特許文献１】特開２０１６−１４７３８９号公報
【発明の概要】
【発明が解決しようとする課題】
【０００４】
本発明者が検討したところ、上記文献に記載の化粧パネルにおいて、反りの抑制および耐衝撃性の点で改善の余地を有していることが判明した。
【課題を解決するための手段】
【０００５】
本発明者は、鋭意検討した結果、第１金属層、樹脂芯材層および第２金属層のサンドイッチ構造を有する金属層と、表面化粧層との間に、繊維基材を含む緩衝層を形成することにより、化粧パネルを軽量化させつつ、その反りを十分抑制でき、かつ、耐衝撃性を改善できることを見出し、本発明を完成するに至った。
【０００６】
本発明によれば、
表面化粧層、緩衝層および金属層が、この順に積層された構造を有する化粧パネルであって、
前記緩衝層は、繊維基材を含み、
前記金属層は、第１金属層と第２金属層と、これらの間に設けられた樹脂芯材層と、を有する、化粧パネルが提供される。
【発明の効果】
【０００７】
本発明によれば、反りが抑制されつつも、耐衝撃性に優れた化粧パネルが提供される。
【図面の簡単な説明】
【０００８】
【図１】本実施形態に係る化粧パネルの構成を示す断面図である。
【発明を実施するための形態】
【０００９】
以下、本発明の実施の形態について、図面を用いて説明する。尚、すべての図面において、同様な構成要素には同様の符号を付し、適宜説明を省略する。
なお、本実施の形態では図示するように前後左右上下の方向を規定して説明する。しかし、これは構成要素の相対関係を簡単に説明するために便宜的に規定するものである。従って、本発明を実施する製品の製造時や使用時の方向を限定するものではない。
【００１０】
本実施形態の化粧パネル１００の概要について説明する。
図１は、本実施形態の化粧パネル１００の構成を示す断面図である。
【００１１】
本実施形態の化粧パネル１００は、図１に示すように、表面化粧層１０、緩衝層２０および金属層３０が、この順に積層された構造を有することができる。当該化粧パネル１００において、緩衝層２０は、繊維基材を含むことができる。また、金属層３０は、第１金属層４０と、第２金属層６０と、これらの間に設けられた樹脂芯材層５０と、を有することができる。
【００１２】
本発明の知見によれば、金属板と表面化粧層との積層構造において、金属板と表面化粧層との寸法変化の差分に起因し、化粧パネル全体に反りが発生することが判明した。
化粧パネル全体の反りを低減させる方法の一つとして、金属板の厚みを増加させ、金属板の強靱性を向上させる手段が考えられる。しかしながら、このような厚膜化に応じて、金属板の重量は増加し、その結果、化粧パネル全体の重量が増加する。重量化した化粧パネルは、取り扱いにくく、それを用いると作業性が低下する恐れがある。
【００１３】
高重量化を抑制する観点から、金属板の間に樹脂芯材層を配置する方法を検討した。しかしながら、金属板の間に樹脂芯材層を配置した構造を採用することにより、化粧パネルの高重量化を抑制できるものの、化粧パネル全体の反りを十分に抑制できないことがあった。
【００１４】
このような知見に基づいた本発明者は、金属板の間に樹脂芯材層を配置した金属層３０の構造とともに、表面層（表面化粧層１０）と金属層３０との間に、繊維基材を含有する緩衝層２０を配置した構造を併用するに至った。
【００１５】
詳細なメカニズムは定かでないが、繊維基材は、中空構造を有しているため、金属層と表面化粧層との間で緩衝作用を発揮するように構成されているので、金属層と表面化粧層との間の寸法変化の差分に起因して発生する化粧パネルの反りを十分抑制でき、耐衝撃性についても改善できる、と考えられる。
【００１６】
本実施形態によれば、緩衝作用を有する繊維基材を表面化粧層１０と金属層３０との間に配置するとともに、金属層３０について樹脂芯材層５０を含むサンドイッチ構造とするものであり、これらを併用することにより、反りを低減するとともに、耐衝撃性が改善された化粧パネル１００の構造を実現できる。
【００１７】
以下、本実施形態の化粧パネル１００の各構成について詳述する。
【００１８】
（表面化粧層１０）
本実施形態の化粧パネル１００は、表面化粧層１０を備えることができる。
【００１９】
本実施形態に係る表面化粧層１０は、熱硬化性樹脂または熱可塑性樹脂を含む第１樹脂層を有することができる。第１樹脂層は、表面化粧層１０の意匠面１２側に配置されていることが好ましい。
【００２０】
表面化粧層１０中の熱硬化性樹脂としては、例えば、フェノール樹脂、エポキシ樹脂、オキセタン樹脂、（メタ）アクリレート樹脂、不飽和ポリエステル樹脂、ジアリルフタレート樹脂、メラミン樹脂、ユリア樹脂、マレイミド樹脂等が挙げられる。表面化粧層１０中の熱可塑性樹脂としては、例えば、アクリル樹脂、ウレタン樹脂、エチレン酢酸ビニル樹脂、スチレンブタジエンゴム（ＳＢＲ）等が挙げられる。これらを単独で用いても２種以上を組み合わせて用いてもよい。
【００２１】
本実施形態に係る表面化粧層１０は、意匠面１２側に、メラミン樹脂層を含む熱硬化性樹脂層を有していてもよい。これにより、化粧パネル１００の表面に硬度を付与することができ、化粧パネル１００の耐久性を高めることができる。
【００２２】
また、本実施形態に係る表面化粧層１０は、意匠面１２側に、ポリ塩化ビニル、ポリ塩化ビニル−酢酸ビニル、ポリフッ化ビニル、ポリフッ化ビニリデンポリエステル、ポリオレフィン樹脂、又は（メタ）クリル樹脂、ポリエステルからなる群から選択される一種以上を含む熱可塑性樹脂層を有していてもよい。この中でも、加工容易性の観点から、ポリ塩化ビニルを用いることが好ましい。
上記熱可塑性樹脂層の膜厚としては、例えば、３０μｍ〜５００μｍでもよく、４０μｍ〜３００μｍでもよく、５０μｍ〜２５０μｍでもよい。以下、「〜」は特に断りがなければ、「以上」から「以下」を表す。
【００２３】
また、表面化粧層１０の意匠面１２側に配置された第１樹脂層は、熱硬化性樹脂層または熱可塑性樹脂層を含むことができる。かかる第１樹脂層は、不燃性の無機充填材を含んでもよい。不燃性の無機充填材としては、例えば、タルク、炭酸カルシウム、水酸化アルミニウム、水酸化マグネシウム、シリカ、モンモリロナイト又はカオリン等の粘土等が挙げられる。これらを単独で用いても２種以上を組み合わせて用いてもよい。
【００２４】
また、本実施形態に係る表面化粧層１０は、意匠面１２側から見て美観を起こさせる意匠性が発揮するように構成されてもよく、例えば、着色化又はパターン化されたフィルムである第１樹脂層を有していてもよく、印刷層や表面層基材を有していてもよい。
【００２５】
表面層基材としては、たとえばパルプ、リンター、合成繊維、ガラス繊維、または酸化チタンなどの顔料を含有する酸化チタン含有化粧紙であってもよい。
【００２６】
印刷層としては、印刷法により表面層基材に担持されたインクで構成された層であってもよい。印刷層は、表面層基材の表面に層状に形成されていてもよいし、少なくとも一部が表面層基材に含浸していてもよい。印刷法は、特に限定されないが、グラビア印刷、インクジェット印刷、オフセット印刷等を用いることができる。
【００２７】
また、本実施形態に係る表面化粧層１０の意匠面１２側には、さらに透明層が形成されていてもよい。透明層は、下地層の意匠性を維持するものであれば、特に限定されない。
透明層は、例えば、下地層の色又はパターンが見える任意の好適な透明フィルムであってもよい。なお、透明層には、一部に不透明な領域が形成されていてもよい。
透明層としては、例えば、ポリ塩化ビニル、ポリフッ化ビニル、ポリフッ化ビニリデン、ポリエステル、ポリテトラフルオロエチレン、ポリオレフィン樹脂、又は（メタ）クリル樹脂、ウレタン樹脂、アクリル−ウレタン樹脂、シリコーン樹脂からなる群から選択される一種以上の樹脂で形成された透明フィルムであってもよい。
透明層の膜厚としては、例えば、５μｍ〜８０μｍでもよく、１０μｍ〜５０μｍでもよく、１０μｍ〜４０μｍでもよい。
【００２８】
また、上記透明層は、硬質粒子を表面に有する耐スクラッチ層であってもよい。これにより、化粧パネル１００の表面における耐久性を向上させることができる。
上記硬質粒子としては、例えば、アルミナ、シリカ、酸化クロム、酸化鉄、ジルコニウム、チタニウム、又はこれらの混合物からなるビーズ又は粒子が挙げられる。硬質粒子の形状としては、球形、房毛状、長球形、針状、多面体、円筒形又は不定形が挙げられる。これらを単独で用いても２種以上を組み合わせて用いてもよい。硬質粒子は、耐スクラッチ層である透明層の外表面から、一部が突出していてもよい。また、上記透明層は、架橋剤を更に含んでいてもよい。
【００２９】
また、本実施形態に係る表面化粧層１０は、意匠面１２側と反対側に、熱可塑性エマルジョン樹脂の固形分を担持する表面層基材を含む第２樹脂層を有していてもよい。さらに表面化粧層１０は、第１樹脂層および第２樹脂層の２層を有していてもよい。
【００３０】
本明細書において、基材が樹脂を担持した状態とは、樹脂の固形分が基材（担体）の表面に付着した状態、又は、樹脂の固形分が基材内部の空隙部に含浸された状態であることを意味する。樹脂の固形分は、基材の表面及び基材の内部に均一に分布していなくてもよい。
【００３１】
上記熱可塑性エマルジョン樹脂の固形分としては、エマルジョン樹脂粒子で構成されていてもよく、金属や各種素材との接着特性を有するものが好ましい。エマルジョン樹脂粒子としては、表面化粧層１０中の熱可塑性樹脂の可塑性樹脂のエマルジョン粒子を用いることができる。これらを単独で用いても２種以上を組み合わせて用いてもよい。この中でも、エマルジョン樹脂粒子として、ウレタンアクリル複合粒子が好ましい。
【００３２】
上記ウレタンアクリル複合粒子とは、単一粒子内にアクリル樹脂とウレタン樹脂との異相構造を有するものを意味する。本実施形態において、異相構造とは、１個の粒子内に異なる種類の樹脂からなる相が複数存在する構造を意味し、例えば、コアシェル構造、局在構造、海島構造等が挙げられる。ウレタン樹脂とアクリル樹脂とは、各々が金属層３０との接着強度が高いため、ウレタンアクリル複合粒子を用いることで、金属層３０との良好な接着強度を発現することができる。
【００３３】
上記ウレタンアクリル複合粒子は、アクリル成分をコアとし、ウレタン成分をシェルとするコアシェル構造を有する水性クリヤータイプでもよい。水性クリヤータイプとは、樹脂液は水溶性であり水分を飛ばした後の塗膜は非水性で、かつ下地の色柄が明らかに識別出来る程の透明性を持つ樹脂水溶液を意味する。これにより、ウレタン樹脂及びアクリル樹脂の両方の特性を発揮させつつも、表面化粧層１０が有する意匠面１２の色調に及ぼす影響を抑制することができる。
【００３４】
また、熱可塑性エマルジョン樹脂の固形分は、上記熱可塑性樹脂のエマルジョン粒子以外にも、必要に応じて少量の増粘剤、浸透促進剤、消泡剤等を含んでいても良い。
【００３５】
熱可塑性エマルジョン樹脂の固形分は、平均粒径が３０〜１００ｎｍのエマルジョン樹脂粒子を含むことが好ましく、平均粒径が６０〜９０ｎｍのエマルジョン樹脂粒子を含むことがより好ましい。これにより、表面層基材の繊維間への含浸性が向上し、より表面層基材の内部に含浸させることができるため、表面化粧層１０に良好な柔軟性を付与することができる。
【００３６】
また、熱可塑性エマルジョン樹脂の固形分は、非水溶性であることが好ましい。これにより、意匠面１２側の第１樹脂層を構成する樹脂と混合し、意匠面１２側の表面性能を損なうことを抑制することができる。
【００３７】
本実施形態において、熱可塑性エマルジョン樹脂の固形分を表面層基材に担持させる方法としては、特に限定されず、溶剤に溶解されたエマルジョン状態の熱可塑性エマルジョン樹脂を表面層基材に塗工、加熱乾燥する方法等が挙げられる。
【００３８】
上記熱可塑性エマルジョン樹脂に用いられる溶剤としては、特に限定されないが、例えば、水等が挙げられる。また、悪影響を及ぼさない範囲で貧溶媒を使用しても構わない。
上記熱可塑性エマルジョン樹脂の固形分（溶剤を除く全成分）は、特に限定されないが、上記熱可塑性エマルジョン樹脂全体の２５〜６０質量％が好ましく、特に３０〜４５質量％が好ましい。これにより、熱可塑性エマルジョン樹脂の表面層基材への含浸性を向上できる。
【００３９】
（緩衝層２０）
本実施形態の化粧パネル１００は、緩衝層２０を備えることができる。緩衝層２０は、表面化粧層１０と金属層３０との間に配置されている。これにより、表面化粧層１０の寸法変化を吸収することができる。このため、表面化粧層１０の積層構成について、一層の設計自由度が得られる。
【００４０】
本実施形態に係る緩衝層２０は、繊維基材を含むことができる。繊維基材としては、ガラスクロスを含むことが好ましい。また、ガラスクロスに代えて、他の繊維基材を用いてもよい。他の繊維基材としては、例えば、ポリアミド樹脂繊維、芳香族ポリアミド樹脂繊維、全芳香族ポリアミド樹脂繊維等のポリアミド系樹脂繊維；ポリエステル樹脂繊維、芳香族ポリエステル樹脂繊維、全芳香族ポリエステル樹脂繊維等のポリエステル系樹脂繊維；ポリイミド樹脂繊維、フッ素樹脂繊維のいずれかを主成分とする織布または不織布で構成される合成繊維基材；クラフト紙、コットンリンター紙、あるいはリンターとクラフトパルプの混抄紙等を主成分とする紙基材；チタン紙；カーボンファイバークロス；等が挙げられる。この中でも、不燃性、強度、コストの点からガラスクロスが好ましい。
【００４１】
本実施形態において、ガラスクロスとしては、特に限定されないが、例えば、ガラス織布、ガラス不織布等が挙げられ、中でも不燃性、強度の点からガラス織布が好ましい。
【００４２】
また、ガラスクロスを構成するガラスとしては、例えばＥガラス、Ｃガラス、Ａガラス、Ｓガラス、Ｄガラス、ＮＥガラス、Ｔガラス、Ｈガラス等が挙げられる。これらの中でもＴガラスが好ましい。これにより、緩衝層２０の熱膨張係数を小さくすることができる。
【００４３】
また、緩衝層２０は、熱硬化性樹脂を含むことができる。上記の熱硬化性樹脂の固形分は、繊維基材に担持するように構成されていてもよい。
【００４４】
緩衝層２０中の熱硬化性樹脂としては、特に限定するものではないが、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂等が挙げられる。これらを単独で用いても２種以上を組み合わせて用いてもよい。この中でも、不燃性、耐熱性、密着性の点から、フェノール樹脂が好ましい。
【００４５】
上記フェノール樹脂としては、特に限定されないが、例えば、フェノール類とアルデヒド類をアルカリ性または酸性触媒下において反応させて得られるものであり、芳香族環に少なくとも１つ以上のフェノール性水酸基を有しているものを用いることができる。
【００４６】
上記フェノール樹脂としては、特に限定されないが、例えば、フェノール樹脂、クレゾール樹脂、レゾルシン樹脂、キシレノール樹脂、ナフトール樹脂、ビスフェノールＡ樹脂、アラルキルフェノール樹脂、ビフェニルアラルキルフェノール樹脂、およびフェノール性水酸基を有するカシューナッツ油などによる変性フェノール樹脂などが挙げられる。また、フェノール性水酸基を有する物質を含む、キシレン変性フェノール樹脂、およびフェノール類とロジン、テルペン油などで変性した油変性フェノール樹脂、ゴムで変性したゴム変性フェノール樹脂などの各種変性フェノール樹脂なども使用することができる。
【００４７】
上記フェノール類とアルデヒド類とを反応させる方法としては、特に限定されず、公知の方法を採用することができる。フェノール類に対するアルデヒド類の反応モル比（（アルデヒド類のモル量）／（フェノール類のモル量）の値）は、特に限定されないが、好ましくは１．０〜２．０、より好ましくは１．１〜１．４として、反応させて得られたものを好適に用いることができる。フェノール類に対してアルデヒド類が少ないと強度、接着性が悪くなり、多いと反りが大きくなる恐れがある。
【００４８】
上記フェノール樹脂を得るために用いるフェノール類としては、芳香族環にフェノール性水酸基を有するものが好ましく、さらにはフェノール性水酸基以外の置換基を有していてもかまわない。例えば、フェノール、ｏ−クレゾール、ｍ−クレゾール、ｐ−クレゾールなどのクレゾール、混合クレゾール、２，３−キシレノール、２，４−キシレノール、２，５−キシレノール、２，６−キシレノール、３，４−キシレノール、３，５−キシレノールなどのキシレノール、ｏ−エチルフェノール、ｍ−エチルフェノール、ｐ−エチルフェノールなどのエチルフェノール、イソプロピルフェノール、ブチルフェノール、ｐ−ｔｅｒｔ−ブチルフェノールなどのブチルフェノール、ｐ−ｔｅｒｔ−アミルフェノール、ｐ−オクチルフェノール、ｐ−ノニルフェノール、ｐ−クミルフェノールなどのアルキルフェノール、フルオロフェノール、クロロフェノール、ブロモフェノール、ヨードフェノールなどのハロゲン化フェノール、ｐ−フェニルフェノール、アミノフェノール、ニトロフェノール、ジニトロフェノール、トリニトロフェノールなどの１価フェノール置換体、および１−ナフトール、２−ナフトールなどの１価のナフトール、レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＥ、ビスフェノールＳ、ジヒドロキシナフタリンなどの多価フェノール類、フェノール性水酸基を有する物質より構成されるカシューナッツ油などが挙げられる。これらを単独または２種類以上組み合わせて使用することができる。また、これらフェノール性水酸基を有するフェノール類と他のフェノール性水酸基を含有しない物質との共重合体を使用してもかまわない。これにより、分子中に少なくとも１つ以上のフェノール性水酸基を有するフェノール樹脂を得ることができる。
【００４９】
また、上記フェノール樹脂を得るために用いるアルデヒド類としては、例えば、ホルムアルデヒド、パラホルムアルデヒド、グリオキザール、トリオキザール、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド、パラキシレンジメチルエーテルなどが挙げられる。これらを単独または２種類以上組み合わせて使用することもできる。
【００５０】
また、上記フェノール樹脂を得る場合の触媒としては、特に限定されず、酸触媒、塩基触媒、遷移金属塩触媒などが挙げられる。酸触媒としては、例えば、塩酸、硫酸、リン酸類などの無機酸、シュウ酸、ｐ−トルエンスルホン酸、有機ホスホン酸などの有機酸を用いることができる。また、塩基触媒としては、例えば、水酸化ナトリウム、水酸化カリウム、水酸化リチウムなどのアルカリ金属水酸化物、水酸化カルシウム、水酸化バリウムなどのアルカリ土類金属水酸化物、アンモニア、アルキルアミンなどのアミン類などを用いることができる。さらに遷移金属塩触媒としては、例えば、シュウ酸亜鉛、酢酸亜鉛などが挙げられる。
【００５１】
本実施形態において、ガラスクロスなどの繊維基材中に熱硬化性樹脂の固形分を担持させる方法としては、特に限定されないが、例えば、溶剤に溶解した熱硬化性樹脂を繊維基材に塗工し、加熱乾燥する方法等が挙げられる。なお、加熱乾燥後の緩衝層２０（熱硬化性樹脂が担持した繊維基材）には、緩衝層２０全体の重さを１００質量％としたときに、例えば、１〜６質量％の揮発分が残存してもよい。
【００５２】
本実施形態において、上記繊維基材に担持する熱硬化性樹脂の固形分の含有量は、緩衝層２０全体に対して、例えば、１〜２０質量％でもよく、好ましくは２〜１０質量％でもよい。これにより、高い不燃性と曲げ加工性を低下させることなく、表面化粧層１０と金属層３０との層間接着強度を向上させることができる。
【００５３】
また、緩衝層２０は、上述の繊維基材を含むプリプレグを用いて構成されていてもよい。プリプレグは、表面化粧層１０と金属層３０とを接合する接着剤として機能する。このプリプレグは、中空構造を備えることができる。
上記プリプレグとしては、特に限定されず、例えば、熱可塑性樹脂、上述の熱硬化性樹脂等を含有する樹脂組成物を、上述の繊維基材に含浸してなるものを用いることができる。
このような樹脂組成物としては、表面化粧層１０と金属層３０の第１金属層４０との層間接着強度が十分であれば、特に限定されない。緩衝層２０中の熱可塑性樹脂としては、例えば、アクリル樹脂、ウレタン樹脂、エチレン酢酸ビニル樹脂、スチレンブタジエンゴム（ＳＢＲ）等が挙げられる。これらを単独で用いても２種以上を組み合わせて用いてもよい。
プリプレグは、従来公知の方法により製造することができ、例えば、上述したガラスクロス等の繊維基材に、上記樹脂組成物を溶剤に溶解させたワニスを含浸、乾燥させることにより得られる。このとき、繊維基材の全てがワニスで埋設されないように含浸量を適切に調整することが好ましい。
【００５４】
また、緩衝層２０中の繊維基材は、任意の接着剤を介して、表面化粧層１０と金属層３０と接合していてもよい。かかる接着剤としては、感圧性接着剤を含んでもよく、例えば、アクリル接着剤、ウレタン系接着剤、オレフィン系接着剤、ポリエステル系接着剤、ゴム系接着剤、及びシリコーン接着剤などの既知の接着剤が挙げられる。これらを単独で用いても２種以上を組み合わせて用いてもよい。接着剤は、繊維基材に塗布されていてもよく、繊維基材の表面にドライラミネートされていてもよい。例えば、繊維基材の両面にそれぞれ接着剤が形成されていてもよい。また、繊維基材と接触する他の層に応じて、繊維基材の表面側と裏面側とで、同種または異種の接着剤が用いられてもよい。
【００５５】
また、緩衝層２０としては、接着効果は無くとも、被着体同士よりも密着の良いものとして、例えばガラスクロスを用いることができる。ガラスクロスは、表面化粧層１０の意匠面１２とは反対側に担持される熱可塑性エマルジョン樹脂と、プライマー処理した金属層３０の第１金属層４０の表面との密着性が良好となる。これにより、緩衝層２０を介して、表面化粧層１０と金属層３０との接着力を強化することができる。
【００５６】
（金属層３０）
本実施形態の化粧パネル１００は、金属層３０を備えることができる。
本実施形態に係る金属層３０は、第１金属層４０、樹脂芯材層５０、第２金属層６０をこの順番で有する積層構造を備えることができる。すなわち、金属層３０は、樹脂層を金属層で挟み込んだサンドイッチ構造を備えることができる。本実施形態に係る金属層３０は、雰囲気中からの吸湿を抑え、吸湿による膨潤を防ぎ、化粧パネル１００の表面のフクレ発生を防止させることができる。また、本実施形態の金属層３０は、樹脂芯材層５０を含む分、全て金属層で構成された場合と比較して、軽量化を実現することができる。一方で、金属層３０は、樹脂芯材層５０の両面をそれぞれ、第１金属層４０および第２金属層６０で挟み込んだサンドイッチ構造とすることができるので、金属層３０の剛性を高めつつも、化粧パネル１００の反りを低減させることもできる。
【００５７】
第１金属層４０および第２金属層６０は、例えば、アルミニウム層、銅層およびステンレス層からなる群から選択される一種以上の金属層で構成されていてもよい。これらの中でも、汎用性、経時安定性、価格などの点から、アルミニウム層を用いることが好ましい。第１金属層４０および第２金属層６０は、同種または異種の金属層で構成されていてもよいが、反り低減の観点から、同種の金属層で構成されていてもよい。
また、第１金属層４０および第２金属層６０は、それぞれ、単数の金属箔で構成されていてもよく、複数の金属箔が積層した金属板で構成されていてもよい。
【００５８】
第１金属層４０および第２金属層６０の厚みの下限値は、例えば、０．１ｍｍ以上でもよく、好ましくは０．１５ｍｍ以上であり、より好ましくは０．２ｍｍ以上である。これにより、化粧パネル１００の耐熱性、不燃性、剛性を向上させることができる。一方で、第１金属層４０および第２金属層６０の厚みの上限値は、例えば、５ｍｍ以下であり、好ましくは３ｍｍ以下であり、より好ましくは１ｍｍ以下である。これにより、化粧パネル１００を軽量化することができる。また、第１金属層４０の厚みと第２金属層６０の厚みとは、同一でも相違してもよいが、反り低減の観点から、同一としてもよい。
【００５９】
また、第１金属層４０および第２金属層６０は、必要に応じて加熱時の放熱を促す処理、あるいは吸熱し樹脂芯材層５０への熱伝播を防ぐ処理が施されていてもよい。
【００６０】
樹脂芯材層５０は、例えば、熱可塑性樹脂または熱硬化性樹脂で構成されていてもよい。
樹脂芯材層５０中の熱可塑性樹脂としては、例えば、ポリカーボネート、ポリエチレン、ポリプロピレン、ポリスチレン、ポリ酢酸ビニル、ポリ塩化ビニル、ポリエステル、アクリル樹脂、ＡＢＳ樹脂、ＡＡＳ樹脂、ウレタン樹、エチレン・酢酸ビニル共重合体、エチレン・アクリル酸共重合体、エチレン・メタクリル酸共重合体、エチレン・無水マレイン酸共重合体等を用いることができる。
樹脂芯材層５０中の熱硬化性樹脂としては、例えば、フェノール樹脂、エポキシ樹脂、メラミン樹脂、尿素樹脂、不飽和ポリエステル樹脂、アルキド樹脂、ポリウレタン、熱硬化性ポリイミド等を用いることができる。樹脂芯材層５０は、好ましくは環境に悪影響を及ぼすハロゲンを含まない樹脂材料で構成されている。これらを単独で用いても２種以上を組み合わせて用いてもよい。
【００６１】
また、樹脂芯材層５０は、発泡芯材、または、ソリッド芯材でもよく、不燃性フィラーを含む不燃芯材でもよい。軽量化の観点から、発泡芯材を用いてもよい。また、曲げ弾性などの強靱性の観点から、発泡していないソリッド芯材を用いてもよい。
【００６２】
樹脂芯材層５０は、不燃性の無機充填材を含んでもよい。不燃性の無機充填材としては、例えば、タルク、炭酸カルシウム、水酸化アルミニウム、水酸化マグネシウム、シリカ、モンモリロナイト又はカオリン等の粘土等が挙げられる。これらを単独で用いても２種以上を組み合わせて用いてもよい。
また、樹脂芯材層５０は、必要に応じて加熱時の発熱、着火、樹脂流動を抑える難燃剤などの添加剤を含んでもよい。
【００６３】
樹脂芯材層５０は、例えば、シート状、発泡構造、中空構造、ハニカム構造等の構造を有することができる。
【００６４】
金属層３０全体に対する、樹脂芯材層５０の膜厚比は、１０〜９８とすることができる。樹脂芯材層５０の膜厚比を下限値以上とすることにより、化粧パネル１００の軽量化を一層実現することができる。
【００６５】
樹脂芯材層５０の厚みの下限値は、例えば、０．５ｍｍ以上でもよく、好ましくは１ｍｍ以上であり、より好ましくは２ｍｍ以上である。これにより、金属層３０中の金属層の厚みが相対的に薄くなるため、化粧パネル１００全体の軽量化を実現することができる。一方で、樹脂芯材層５０の厚みの上限値は、例えば、２５ｍｍ以下でもよく、好ましくは２０ｍｍ以下であり、より好ましくは１５ｍｍ以下である。これにより、化粧パネル１００において、小Ｒでの外曲げ性を向上させることができる。
【００６６】
また、第１金属層４０および第２金属層６０の表面には、これらと接する層（例えば、金属層３０や樹脂芯材層５０）との密着性を向上させる観点から、表面処理が施されていてもよい。例えば、第１金属層４０は、緩衝層２０側の面および樹脂芯材層５０側の面について、いずれか一面または両面に対して表面処理が施されていてもよい。また、第２金属層６０は、樹脂芯材層５０側の面に対して表面処理が施されていてもよい。
【００６７】
上記表面処理としては、樹脂芯材層５０との密着性を向上させるものであれば特に限定されないが、例えば、プライマー処理、金属層腐食処理、サンディング処理等が挙げられる。一例としては、ポリエステル樹脂、エポキシ樹脂またはウレタン樹脂等によるプライマー処理が行われていてもよい。
【００６８】
また、第１金属層４０または第２金属層６０とこれらと接する層（例えば、樹脂芯材層５０）との間に接着層を形成してもよい。接着層としては、例えば、エポキシ系、アクリル系、ポリウレタン系、合成ゴム系、エチレン酢酸ビニル共重合体系、ポリオレフィン系、ポリアミド系などのホットメルト接着剤からなる層や、公知の接着フィルム、プリプレグなどが挙げられる。
【００６９】
本実施形態において、金属層３０は、第１金属層４０、樹脂芯材層５０および第２金属層６０を、上記の表面処理や接着層を使用して接合することにより形成されていてもよい。また、金属層３０は、ポリエステル等の熱可塑性シートを介して、第１金属層４０、樹脂芯材層５０および第２金属層６０熱圧着により溶着すること、芯材層の表面に共押出によって接着層を設け密着させることもできる。
【００７０】
また、樹脂芯材層５０は、樹脂芯材層５０を構成する樹脂の融点以上の温度で加熱処理することにより、第１金属層４０と第２金属層６０とを直接溶着するように構成されていてもよい。
【００７１】
（化粧パネル１００）
本実施形態の化粧パネル１００は、枚葉形状でもよく、巻き取り可能なロール形状であってもよい。
【００７２】
本実施形態の化粧パネル１００の全体の厚みの下限値は、特に限定されないが、例えば、１．０ｍｍ以上でもよく、好ましくは１．５ｍｍ以上であり、より好ましくは２．０ｍｍ以上である。これにより、化粧パネル１００の機械的強度を向上させることができる。一方で、化粧パネル１００の全体の厚みの上限値は、例えば、３０ｍｍ以下であり、好ましくは２５ｍｍ以下であり、より好ましくは２０ｍｍ以下である。これにより、化粧パネル１００の、内外曲げ加工性を向上させることができる。
【００７３】
本実施形態の化粧パネル１００は、意匠面１２側から、少なくとも表面化粧層１０、緩衝層２０および金属層３０がこの順で積層した積層構造を有することができる。繊維基材を含む緩衝層２０を表面化粧層１０と金属層３０との間に配置するとともに、金属層３０の間に樹脂芯材層５０を配置されることにより、内外曲げ加工性に優れた化粧パネル１００の構造を実現することができる。
【００７４】
また、実施形態において、化粧パネル１００の表面化粧層１０の表面に耐スクラッチ層などの機能層がさらに積層されていてもよい。また、本実施形態の化粧パネル１００の機能を損なわない範囲において、各層の間に、接着性や機能を付与するように構成された他層が配置されていてもよい。
【００７５】
また、本実施形態の化粧パネル１００は、意匠面１２側から、表面化粧層１０、緩衝層２０、金属層３０、緩衝層２０、表面化粧層１０がこの順に積層された構造を有していてもよい。これにより、化粧パネル１００全体の反りをより一層低減することが可能になる。
【００７６】
本実施形態の化粧パネル１００の製造方法は、特に限定されないが、例えば、表面化粧層１０、緩衝層２０および金属層３０などの各層を、所定の順序で重ね合わせて積層し、これを加熱加圧成形することにより得られる。また、積層する前に、それぞれの層の表面に対して、プライマー処理などの各種の処理を施したり、密着性を向上させる観点から、接着剤層などを形成しておいてもよい。
【００７７】
本実施形態におけて、上記熱加圧成形の条件としては、特に限定されないが、一例を挙げると、温度１３０〜１５０℃、圧力１〜１０ＭＰａ、時間１〜１２０分間で実施することができる。
【００７８】
また、化粧パネル１００の成形時において、意匠面１２側に、鏡面仕上げ板を重ねることにより鏡面仕上げとすることができ、エンボス板又はエンボスフィルム等を重ねることにより、エンボス仕上げとすることができる。
【００７９】
以上、図面を参照して本発明の実施形態について述べたが、これらは本発明の例示であり、上記以外の様々な構成を採用することもできる。
【実施例】
【００８０】
以下、本発明について実施例を参照して詳細に説明するが、本発明は、これらの実施例の記載に何ら限定されるものではない。
【００８１】
＜化粧パネルの作製＞
（実施例１）
表面化粧層として坪量８０ｇ／ｍ２の酸化チタン含有化粧紙（大日本印刷（株）製）を用い、前記酸化チタン含有化粧紙の第２の面側に、ウレタンアクリル複合粒子のエマルジョン（中央理化工業社製「ＳＵ−１００」、平均粒径：８４ｎｍ、分散媒：水）を固形分で３４ｇ／ｍ２となるように塗工し、続いて前記化粧紙の第１の面側（意匠面側）に、メラミン樹脂（反応モル比１．４、樹脂固形分５０質量％）で５０ｇ／ｍ２塗工した後、１２０℃の熱風乾燥機にて９０秒乾燥し、樹脂比率が５１％、揮発分率３％の表面化粧層を得た。なお、前記メラミン樹脂は反応釜に原料メラミンとホルマリンを所定配合比率で仕込み触媒添加後、沸点まで昇温して還流反応し、メラミン溶解が完了した事を確認した上で、反応終点に達したら脱水処理にて樹脂固形分を調整し冷却する方法により合成した。
【００８２】
緩衝層（接着層）として、坪量１０４ｇ／ｍ２のガラスクロス（台湾ナンヤ製：品番ナンヤ−２１１６）を用い、フェノール樹脂（住友ベークライト株式会社製ＰＲ−２０４Ｇ）をメタノール溶剤で１０倍に希釈した溶媒を塗工、１２０℃の熱風乾燥機にて９０秒乾燥し、加熱乾燥後の緩衝層全体の重さを１００質量％としたときに、３質量％のフェノール樹脂が残存する緩衝層を得た。
【００８３】
上記で得られた表面化粧層、緩衝層、第１金属層として両面プライマー処理された厚さ０．５ｍｍアルミ板、樹脂芯材層として比重０．９１、厚さ１．５ｍｍのポリエチレン、第２金属層として片面プライマー処理された厚さ０．５ｍｍアルミ板を順次重ね合わせた後に、１４０℃、２ＭＰａの条件で２０分間加熱加圧成形して、厚さ３ｍｍの化粧パネルを得た。
【００８４】
（実施例２）
樹脂芯材層として、ポリエチレンに代えて、比重０．９０、厚さ１．５ｍｍのポリプロピレンを使用した点以外は、実施例１と同様にして、化粧パネルを得た。
【００８５】
（実施例３）
樹脂芯材層として、ポリエチレンに代えて、比重１．２０、厚さ１．５ｍｍのポリカーボネートを使用した点以外は、実施例１と同様にして、化粧パネルを得た。
【００８６】
（比較例１）
第２金属層を使用しない以外は、実施例１と同様にして化粧パネルを得た。
【００８７】
（比較例２）
緩衝層を使用しない以外は、実施例１と同様にして化粧パネルを得た。
【００８８】
【表１】
2019142026.tif 000003
【００８９】
得られた化粧パネルについて、下記の評価項目に基づいて評価を実施した。評価結果を表１に示す。
【００９０】
・反り：７０℃で３時間乾燥させた後、反りの有無を確認した。○：反りなし、×：反りあり
【００９１】
・耐衝撃性：２８ｇの鋼球を３０ｃｍの高さから意匠面側に落下させ、意匠面の変化（クラック、割れ、変形）の有無を確認した。○：変化なし、×：変化あり
【００９２】
実施例１〜３の化粧パネルは、比較例１、２と比べて、反りが低減されており、比較例２と比べて、耐衝撃性に優れることが判明した。
【符号の説明】
【００９３】
１０  表面化粧層
１２  意匠面
２０  緩衝層
３０  金属層
４０  第１金属層
５０  樹脂芯材層
６０  第２金属層
１００  化粧パネル
【図１】
2019142026.tif 000004